(57)【要約】部分的に加水分解されたセルロースを製造するため、微細なセルロース系材料と酸とを接触させ且つ反応させる方法及び装置。当該方法及び装置において、セルロースは圧縮されて高密度材料を形成し、酸の減少した消費と反応時間の増加した均一性とをもたらす。セルロース系材料、例えば砕製された木材パルプは、その中の間隙を減らすため圧縮される。圧縮された材料は、酸、例えば硫酸と接触される。酸は間隙内を吸い上げられ、セルロースと反応して、部分的に加水分解されたセルロースを製造する。【選択図】  図１
2015533950.tif 000002
【特許請求の範囲】
【請求項１】
部分的に加水分解されたセルロースを製造するため、セルロース系材料を酸と反応させる方法であって、
（ａ）セルロース系材料を提供するステップと、
（ｂ）圧縮されたセルロース系材料を製造するため、前記セルロース系材料を圧縮するステップと、
（ｃ）ステップ（ｂ）の前、ステップ（ｂ）の際もしくはステップ（ｂ）の後に、前記セルロース系材料を酸と接触させるステップであって、酸とセルロース系材料との重量比は１．５：１以上であるステップと、
（ｄ）部分的に加水分解されたセルロースを製造するため、前記圧縮されたセルロース系材料に酸を吸収させかつ反応させるステップと
を有する方法。
【請求項２】
部分的に加水分解されたセルロースを製造するため、セルロース系材料を酸と反応させる方法であって、
（ａ）セルロース系材料を提供するステップと、
（ｂ）その中の間隙を減らすため且つ圧縮されたセルロース系材料を製造するため、前記セルロース系材料を圧縮するステップと、
（ｃ）前記圧縮されたセルロース系材料を酸と接触させるステップと、
（ｄ）  部分的に加水分解されたセルロースを製造するため、前記酸を圧縮されたセルロース系材料内の間隙内へ吸い上げさせ、且つセルロース系材料と反応させるステップと
を有する方法。
【請求項３】
圧縮されたセルロース系材料は２００乃至１２００ｋｇ／ｍ３の範囲の密度を有する、請求項１又は２に記載の方法。
【請求項４】
圧縮されたセルロース系材料は４５０乃至５５０ｋｇ／ｍ３の範囲の密度を有する、請求項１又は２に記載の方法。
【請求項５】
酸とセルロース系材料との重量比は２：１以上である、請求項１乃至４のいずれか一項に記載の方法。
【請求項６】
酸とセルロース系材料との重量比は１．５：１以上である、請求項２に記載の方法。
【請求項７】
酸とセルロース系材料との重量比は４：１乃至５：１の範囲である、請求項１乃至６のいずれか一項に記載の方法。
【請求項８】
酸は硫酸である、請求項１乃至７のいずれか一項に記載の方法。
【請求項９】
酸の濃度は６４重量％未満である、請求項８に記載の方法。
【請求項１０】
セルロース系材料は砕製もしくは粉砕されたセルロース系材料である、請求項１乃至９のいずれか一項に記載の方法。
【請求項１１】
セルロース系材料は２０乃至１００ｍｅｓｈの範囲のメッシュサイズを有する、請求項１乃至１０のいずれか一項に記載の方法。
【請求項１２】
セルロース系材料は木材パルプを有する、請求項１乃至１１のいずれか一項に記載の方法。
【請求項１３】
圧縮されたセルロース系材料の撹拌なしにステップ（ｃ）が行われる、請求項１乃至１２のいずれか一項に記載の方法。
【請求項１４】
圧縮されたセルロース系材料の撹拌ありでステップ（ｃ）が行われる、請求項１乃至１３のいずれか一項に記載の方法。
【請求項１５】
製造した部分的に加水分解されたセルロースを酸から分離するステップをさらに有する、請求項１乃至１１のいずれか一項に記載の方法。
【請求項１６】
ステップ（ｃ）の前にセルロース系材料を乾燥するステップをさらに有する、請求項１乃至１５のいずれか一項に記載の方法。
【請求項１７】
ステップ（ｂ）の前にセルロース系材料を予備加熱するステップをさらに有する、請求項１乃至１６のいずれか一項に記載の方法。
【請求項１８】
反応を停止するため、ステップ（ｄ）の生成物を、水を有する液体と接触させるステップをさらに有する請求項１乃至１７のいずれか一項に記載の方法。  
【請求項１９】
圧縮されたセルロース系材料から空気を抽出するステップをさらに有する、請求項１乃至１８のいずれか一項に記載の方法。
【請求項２０】
部分的に加水分解されたセルロースを製造するため、セルロース系材料を酸と反応させる装置であって、
（ａ）装置の入力ゾーンにおいて装置内にセルロース系材料を供給する手段と、
（ｂ）その中の間隙を減らし且つ圧縮されたセルロース系材料を形成するため、セルロース系材料を圧縮する手段と、
（ｃ）前記圧縮されたセルロース系材料を前記圧縮手段の下流で酸と接触させ、圧縮されたセルロース系材料における間隙内に酸を吸い上げる手段と、
（ｄ）部分的に加水分解されたセルロースを形成するため、前記圧縮されたセルロース系材料と吸収された酸を、両者の反応の間保持する手段と、
（ｅ）  前記部分的に加水分解されたセルロースを装置の出力ゾーンからリリースする手段と
を有する装置。
【請求項２１】
圧縮手段はスクリュータイプコンプレッサである、請求項２０に記載の装置。
【請求項２２】
圧縮されたセルロース系材料を酸と接触させる手段は複数の酸適用ポイントを有する、請求項２０又は２１に記載の装置。
【請求項２３】
圧縮手段はローラータイプコンプレッサである、請求項２０乃至２２のいずれか一項に記載の装置。
【請求項２４】
圧縮手段はシュープレスである、請求項２０乃至２２のいずれか一項に記載の装置。
【請求項２５】
圧縮されたセルロース系材料から空気を抽出するための手段をさらに有する、請求項２０乃至２４のいずれか一項に記載の装置。
【請求項２６】
圧縮されたセルロース系材料と酸との混合物を撹拌する手段をさらに有する、請求項２０乃至２５のいずれか一項に記載の装置。
【請求項２７】
部分的に加水分解されたセルロースを製造するため、セルロース系材料を酸と反応させる装置であって、
（ａ）コンベヤと、
（ｂ）コンベヤ上にセルロース系材料を供給する手段と、
（ｃ）圧縮されたセルロース系材料の層を形成するため、コンベヤ上のセルロース系材料を圧縮するローラーもしくはシュープレスと；
（ｄ）圧縮されたセルロース系材料内への酸の吸収のため、圧縮されたセルロース系材料層に酸を適用する手段と、
（ｅ）部分的に加水分解されたセルロースを形成するため、圧縮されたセルロース系材料の層と吸収された酸とを、両者の反応の間保持する手段と
を有する装置。
【請求項２８】
圧縮されたセルロース系材料と酸との反応をクエンチする手段をさらに有する、請求項２０乃至２７のいずれか一項に記載の装置。
【発明の詳細な説明】
【技術分野】
【０００１】
本発明は、セルロース系材料を酸と反応させることにより部分的に加水分解されたセルロースを製造する方法に関する。
【背景技術】
【０００２】
素材（ｓｏｕｒｃｅｓ）、例えば木材パルプ及び木綿からのセルロース系材料の加水分解による部分的に加水分解されたセルロースの製造は、周知のプロセスである。このプロセスにおいて、硫酸、塩酸もしくは他の強酸または酸混合物は、部分的に加水分解されたセルロース（部分的に加水分解されたセルロースは、文献ではセルロース結晶子(crystallites)もしくはナノ結晶性セルロースと呼ばれる）を遊離させるため、微細に砕製された（ground）セルロース粒子を部分的に加水分解するのに使用される。反応温度、酸濃度及び反応時間は、多少異なり得るが、これらは典型的には、撹拌されたバッチ反応装置内でそれぞれ６０℃＋／−１０℃，６０ｗｔ％＋／−１０％，及び約２０乃至６０分の範囲にある。変化し得る別のパラメータ酸は、酸とセルロースとの重量比、典型的には１０乃至２０：１の範囲にある重量比である。一度所望の反応時間に到達したら、反応を呈するため混合物を好適な量の水もしくは希釈酸（初期混合物質量(ｍａｓｓ)の約１０倍）でクエンチする。次いでその大半の希釈酸は、典型的には遠心分離もしくは透析又はその両方により除去される。希釈酸は、プロセスでの再利用のため、中和され且つ処理され、又は（加水分解中に製造した糖を除去するため）製造され且つ再濃縮される。酸のこの大きな塊の廃棄もしくは回収は、非常に顕著な資本もしくは運用費用を表している。
【０００３】
部分的に加水分解されたセルロースを製造するための慣用の先行技術の手順は、上述のように約１０乃至２０：１のオーダーにおける比較的高い酸とセルロースとの重量比を使用する。これら比較的高い比率においてさえ、製造された混合物は非常に粘性であり、そして２つの成分を一緒に効果的に混合もしくは接触させるのは難しい。なぜなら特に砕製されたセルロースは非常に低い密度を有し、その結果この２つの体積は類似しているからである。
【０００４】
上記プロセスステップは先行技術文献に記載される。例えば：
（１）ＵＳ５，６２９，０５５（Ｒｅｖｏｌ  ｅｔ  ａｌ．）；
（２）ＵＳ５，１８８，６７３（Ｃｌａｕｓｅｎ  ｅｔ  ａｌ．）；
（３）ＵＳ５，９７２，１１８（Ｈｅｓｔｅｒ  ｅｔ  ａｌ．）；
（４）Ｊｅａｎ−Ｆｒａｎｃｏｉｓ  Ｒｅｖｏｌ，  Ｌｏｕｉｓ  Ｇｏｄｂｏｕｔ，  Ｘｕｅ−Ｍｉｎ  Ｄｏｎｇ，  Ｄｅｒｅｋ  Ｇ．  Ｇｒａｙ，  Ｈｅｎｒｉ  Ｃｈａｎｚｙ，  ａｎｄ  Ｇｅｏｒｇ  Ｍａｒｅｔ，”Ｃｈｉｒａｌ  ｎｅｍａｔｉｃ  ｓｕｓｐｅｎｓｉｏｎｓ  ｏｆ  ｃｅｌｌｕｌｏｓｅ  ｃｒｙｓｔａｌｌｉｔｅｓ；  ｐｈａｓｅ  ｓｅｐａｒａｔｉｏｎ  ａｎｄ  ｍａｇｎｅｔｉｃ  ｆｉｅｌｄ  ｏｒｉｅｎｔａｔｉｏｎ，”  Ｌｉｑｕｉｄ  Ｃｒｙｓｔａｌｓ，（１９９４）  Ｖｏｌ．  １６，  Ｎｏ．１：１２７；及び
（５）Ｘｕｅ  Ｍｉｎ  Ｄｏｎｇ，  Ｔｓｕｎｅｈｉｓａ  Ｋｉｍｕｒａ，  Ｊｅａｎ−Ｆｒａｎｃｏｉｓ  Ｒｅｖｏｌ，  ａｎｄ  Ｄｅｒｅｋ  Ｇ．  Ｇｒａｙ，”Ｅｆｆｅｃｔｓ  ｏｆ  Ｉｏｎｉｃ  Ｓｔｒｅｎｇｔｈ  ｏｎ  ｔｈｅ  Ｉｓｏｔｒｏｐｉｃ−Ｃｈｉｒａｌ  Ｎｅｍａｔｉｃ  Ｐｈａｓｅ  Ｔｒａｎｓｉｔｉｏｎ  ｏｆ  Ｓｕｓｐｅｎｓｉｏｎｓ  ｏｆ  
Ｃｅｌｌｕｌｏｓｅ  Ｃｒｙｓｔａｌｌｉｔｅｓ，”  Ｌａｎｇｍｕｉｒ，  （１９９６）  Ｖｏｌ．  １２：  ２０７６；
（６）Ｑｉａｎ  Ｘｉａｎｇ，  Ｙ．  Ｙ．  Ｌｅｅ，  Ｐａｅｒｏ  Ｐｅｔｔｅｒｓｓｏｎ，  Ｒｏｂｅｒｔ  Ｗ．  Ｔｏｒｇｅｔ，  ”Ｈｅｔｅｒｏｇｅｎｅｏｕｓ  Ａｓｐｅｃｔｓ  ｏｆ  Ａｃｉｄ  Ｈｙｄｒｏｌｙｓｉｓ  ｏｆ  ａ−Ｃｅｌｌｕｌｏｓｅ，”  Ａｐｐｌｉｅｄ  Ｂｉｏｃｈｅｍｉｓｔｒｙ  ａｎｄ  Ｂｉｏｔｅｃｈｎｏｌｏｇｙ，  （２００３），  Ｖｏｌ．  １０７：  ５０５−５１３。
【０００５】
酸とセルロースとの間に高程度の混合もしくは接触が存在することが、先行技術の加水分解反応にとって重要である。さもなければセルロース露出もしくは反応時間における大きな変化は、高程度の未反応セルロースもしくは過剰反応セルロースをもたらし得る。これは、酸とセルロースとのより低い比率において達成することをかなり難しくする。１の理由は、砕製されたセルロースの体積は、約１００ｋｇ／ｍ３の典型的な密度において、中へ混合され得る酸の体積（硫酸が使用される場合、酸は約１５００ｋｇ／ｍ３の密度を有する）と同等もしくはそれ以上になることである。第２の理由は、得られる混合物が非常に高い粘度を有し、且つ反応時間の一部もしくは全てにおいて液体というよりも濃いペーストのように振る舞うことである。
【発明の概要】
【発明が解決しようとする課題】
【０００６】
本発明は、部分的に加水分解されたセルロースを製造するため、微細なセルロース系材料と酸とを接触させ且つ反応させる方法及び装置を提供する。当該方法及び装置において、セルロースは圧縮されて高密度材料を形成する。本発明は、酸の減少した消費と反応時間の増加した均一性とをもたらす。酸精製及び回収のコストもしくは酸廃棄のコストは従って低減される。
【課題を解決するための手段】
【０００７】
本発明の一態様によると、部分的に加水分解されたセルロースを製造するため、セルロース系材料を酸と反応させる方法が提供される。圧縮されたセルロース系材料を製造するため、セルロース系材料が提供され且つ圧縮される。圧縮ステップの前、圧縮ステップの際もしくは圧縮ステップの後に、セルロース系材料を酸と接触させる。その際、酸とセルロース系材料との重量比は１．５：１以上である。部分的に加水分解されたセルロースを製造するため、圧縮されたセルロース系材料に、酸を吸収させかつ酸と反応させる。
【０００８】
本発明のさらなる態様によると、部分的に加水分解されたセルロースを製造するため、セルロース系材料を酸と反応させる方法が提供される。セルロース系材料が提供され、そして圧縮されて、その中の間隙（ｉｎｔｅｒｓｔｉｔｉａｌ  ｓｐａｃｅｓ）を減らし且つ圧縮されたセルロース系材料を製造する。圧縮されたセルロース系材料は酸と接触させる。部分的に加水分解されたセルロースを製造するため、酸を圧縮されたセルロース系材料内の間隙内へと吸い上げ（ｗｉｃｋ）させ、且つセルロース系材料と反応させる。
【０００９】
本発明の別の態様は、部分的に加水分解されたセルロースを製造するため、セルロース系材料を酸と反応させる装置を提供する。装置は、
材料内の間隙を減らし且つ圧縮されたセルロース系材料を形成するため、装置内にセルロース系材料を供給する手段と、
前記圧縮されたセルロース系材料を圧縮手段の下流で酸と接触させ、圧縮されたセルロース系材料における間隙内に酸を吸い上げる手段と、
部分的に加水分解されたセルロースを形成するため、圧縮されたセルロース系材料と吸収された酸とを、両者の反応の間保持する手段と、
前記部分的に加水分解されたセルロースを装置の出力ゾーンからリリースする手段と、を有する。
【００１０】
本発明のさらなる態様は、部分的に加水分解されたセルロースを製造するため、セルロース系材料を酸と反応させる装置を提供する。装置は、
コンベヤと、
コンベヤ上にセルロース系材料を供給する手段と、
圧縮されたセルロース系材料の層を形成するため、コンベヤ上のセルロース系材料を圧縮するローラーもしくはシュープレスと、
圧縮されたセルロース系材料内への酸の吸収のため、圧縮されたセルロース系材料に酸を適用する手段と、
部分的に加水分解されたセルロースを形成するため、圧縮されたセルロース系材料の層と吸収された酸とを、両者の反応の間保持する手段とを有する。
【００１１】
本発明のさらなる態様及び具体的実施形態の特徴を以下に記載する。
【図面の簡単な説明】
【００１２】
【図１】図１は、スクリュータイプコンプレッサを組み込んでいる本発明による装置の一実施形態の概略図である。
【図２】図２は、コンベヤベルト及びローラータイプコンプレッサを組み込んでいる本発明による装置の第２の実施形態の概略図である。
【図３】図３は、圧縮力の関数としてのセルロースプラグ密度のグラフである。
【発明を実施するための形態】
【００１３】
詳細な説明
部分的に加水分解されたセルロースを調製する本発明方法は、圧縮された体積の微細な漂白されたケミカルパルプ、もしくは他のセルロース系材料、例えば酸を吸収する木綿を使用する。外部混合なしにもしくは最低混合ありで且つかなり低い酸とセルロースとの比率において、効果的な酸とセルロースとの接触を可能にするからである。セルロース系材料内への吸収は、吸い上げ（ｗｉｃｋｉｎｇ）、即ち毛細管作用により圧縮されたセルロース系材料内の間隙内へ液体を搬送することによる。本発明で使用されるセルロース系材料は微細であり、例えば２０乃至１００ｍｅｓｈの範囲のメッシュサイズを有する。セルロース系材料は、所望のメッシュサイズにグラインディング、ミリングもしくは他のやり方で細かく砕くことにより微細に調製されてよい。
【００１４】
一実施形態において、乾燥され漂白されたクラフトパルプは、まず２０乃至１００ｍｅｓｈの範囲のサイズに微細に砕製される。砕製されたパルプはふわふわしており、約５０乃至１００ｋｇ／ｍ３の範囲の密度を有する。次いで、圧縮されたセルロース系材料のボディを形成するため、砕製されたパルプを圧縮する。圧縮された材料の密度は約５００ｋｇ／ｍ３もしくは約２００乃至１２００ｋｇ／ｍ３の範囲でよい。次いで、圧縮されたセルロース系材料をある量の硫酸と接触させる。その酸は、撹拌なしに材料内へ吸い上げさせる。酸とセルロースとの重量比は、好ましくはできる限り低いが、約５００ｋｇ／ｍ３のセルロース密度について約２：１においてセルロースの全てをまだ湿らしているが、１．５乃至５：１の範囲でよい。硫酸強度は、約６０重量％、もしくは５０乃至７０重量％の範囲でよい。あるいは、他の酸、例えば塩酸、もしくは酸混合物を硫酸の代わりに使用してよい。
【００１５】
所望の反応温度に近い高温で酸を導入するのが望ましい。従って、酸を約６０℃の温度、もしくは約５０乃至７０℃の範囲に予備加熱する。酸の吸収及び加水分解反応の際、混合物の温度を約６０℃、もしくは約５０乃至７０℃の範囲に維持する。セルロースの加水分解の所望段階が達成されるまで、例えば約４５分間、典型的には約２０乃至６０分の範囲で、反応の進行を放置する。反応生成物である部分的に加水分解されたセルロースを次いで、慣用のステップ、例えば沈殿、遠心分離、透析、濾過及び乾燥により精製する。
【００１６】
空気を抽出しかつそれにより圧縮された塊内へ酸の吸収を促進し、及び捕捉された空気の存在により生じたセルロースマトリックス内の濡れていない領域の可能性を減らすため、任意には、吸収及び反応の間中、真空を圧縮されたセルロースに適用してよい。
【００１７】
上記の酸濃度及び温度の範囲にわたり、圧縮されたパルプ内への完全な酸吸い上げが、いずれの外部混合（external mixing）なしに４：１の酸とパルプとの重量比において生じたことが観察された。酸とパルプとの低重量比において、多少の手動操作もしくは外部混合が、完全な接触を達成するのに役立つ。１：１の比率において、酸によるパルプの完全な接触は、使用されたセルロース密度約５００ｋｇ／ｍ３にとって可能には見えなかった。そのセルロース密度において、約２：１の酸とセルロースとの最小比率が最小であるようであった。これは、圧縮されたパルプ内の空隙率に等しい酸体積に対応していた。低空隙率を有する高密度セルロースは、間隙を満たし且つセルロースを十分に濡らすため、少ない酸を必要とし得ることを示していた。依って、セルロース密度を増やすこともしくは低濃度酸を使用することにより、酸とパルプとの重量比をさらに減らせると思われる。ゴールは、与えられた部分的に加水分解されたセルロース生成率について酸の使用率を最小化することなので、これは望ましい。
【００１８】
部分的に加水分解されたセルロースの製造において、酸濃度は重要度が高い。１％の変化でさえ収率及び条件の所定のセットにについて得られる特性に対して劇的なインパクトを有する。一般的に遭遇する室内空気温度及び湿度において、「乾いた」パルプは約４乃至１０ｗｔ％の水を含有するかもしれない。先行技術において考察された酸とセルロースとの重量比、即ち約１０乃至２０：１において、この水含有量は、酸濃度に対して比較的小さいインパクトを有する。例えば０．５ｇの水を含有する（５％）１０ｇのセルロースは、１００ｇの６２ｗｔ％酸の有効濃度を６１．７ｗｔ％に減らす。しかしながら、本発明で使用された低減した酸とセルロースとの重量比、例えば約２乃至４：１において、この水分はもっと大きいインパクトを有する。例えば０．５ｇの水を含有する１０ｇのセルロースは、２０ｇの６２ｗｔ％酸の有効濃度を６０．５ｗｔ％に減らす。酸濃度おけるこの低減はまた、混合の熱のせいで反応濃度のわずかな減少をもたらす。
【００１９】
同様に酸とセルロースとの低い比率はまた、合計質量についてもっと大きい百分率であるセルロースのせいで、最終混合物温度に対するセルロース温度の増加したインパクトをもたらす。
【００２０】
熱的及び濃度平衡が作用されるまで、混合物の一部において生じる高い反応速度のせいで、これらの効果を相殺するため、上の述べた望ましい反応条件のかなり上回る酸の温度もしくは濃度を単に上げることは望ましくない。必要に応じてセルロースを予備加熱及び／もしくは乾燥するのが好ましい。
【００２１】
本発明方法のさらなる実施形態において、上述のように酸と接触させる前にセルロース系材料の圧縮を完了するよりも、圧縮の前に、もしくは圧縮の際に、もしくはその両方において、セルロース系材料に酸もしくは酸のいくつかを適用する。この手順は、圧縮が完了する前に、合計反応時間のごくわずかな一部分が経過しただけの、十分に急速に圧縮が行われることを必要とする。その結果、最初に酸に接触するセルロース系材料のその一部分と、圧縮の最中もしくは直後の吸い上げによって生じるバルクとの間で酸接触時間にあまり大きな違いはない。酸の適用のタイミングのこの違いを除き、プロセスは上記の物と同じである。
【００２２】
図１は、セルロース系材料を酸と反応させるための装置の一実施形態の概略図である。当該装置においてスクリュータイプコンプレッサが、セルロース系材料を圧縮するのに使用される。装置２０は、連続スループットに基づき操作されることを意図される。装置は、その中でシャフト２４が伸びている円筒形チューブ２２を有する。シャフト２４は、チューブの両端２６，２８に軸支される。シャフト２４とチューブの内側表面との間の環状空間２３がある。その空間内を材料が搬送される。図１に示されないが、圧迫されるセルロース系塊に対する圧縮力を起こすため、実際にはシャフト２４の直径もしくはチューブ２２の内径のいずれかは、図１中の左から右の方向に減少する。チューブは３つの主要なセクション、即ち圧縮セクション３２と酸適用セクション３４と保持セクション３６とを有する。圧縮セクションにおいてシャフト２４は、そこに固定され、そしてチューブのなかを、パルプを搬送し且つパルプを圧縮するように構成されたフライト３８を有する。パルプ入力ポート４０パルプホッパー４２が、低密度砕製パルプを供給するためのチューブの入力端もしくはゾーン２６の近くに設けられる。
【００２３】
チューブ２２の酸適用セクション３４は、ジャケット４４に包囲される。ジャケット４４は、隙間４６によってチューブの外側表面から分離されている。複数の穴４８がジャケット内のチューブの外周周囲に施される。それによってチューブの内部空間２３が隙間４６と流体連通している。ジャケット内の酸入力ポート５０及び酸供給タンク５２は、隙間４６中に酸の流れを、及び従って穴４８を通ってチューブ２２の内部空間２３内へと提供する。穴４８は、必要とされる吸い上げ流路を最小化するため、圧縮されたパルプ内部への酸のために複数の導入ポイントを提供する。
【００２４】
圧縮セクション３２は、好ましくは酸適用セクション３４より前にある。但し、合計反応時間の顕著な百分率が完了される前に、圧縮が接触を完了させるのに十分に急速である限り、まず酸導入とともに、もしくは圧縮と同時に、装置も機能する。
【００２５】
空気抽出セクション５８は、酸適用セクション３４の下流に設けられる。このセクション内のチューブ２２には、複数の穴６０が貫通され、そして真空ポンプもしくは他の真空供給源との接続用真空ポート６４を有する真空ジャケット６２により囲まれ、且つ間隔を開けられている。このセクションは、圧縮されたセルロース系材料のプラグからの空気の抽出を可能にするため機能し、プラグ内への酸の吸い上げを促進し、且つ空気がプラグ内に捕捉されるのを防ぐ。任意には、空気抽出セクション５８は、圧縮セクション３２と酸適用セクション３４との間に位置してよい。任意には、プラグ内の空気捕捉が顕著でない場合、空気抽出セクションは全部省略されてよい。
【００２６】
保持セクション３６は、酸適用セクション３４及び空気抽出セクション５８の下流に位置する。保持セクション内で、チューブ２２は、加熱ジャケット６６に囲まれる。保持セクションは、酸と圧縮されたパルプとの混合物を所望の温度で、所望の反応時間が到達するまで保持する。保持セクション３６の長さはそれに応じて選択される。最も均一な反応時間及び生成物を達成するため、保持セクション内の材料の分散もしくは逆混合は、最小限にすべきである。
【００２７】
任意には、酸とセルロース系材料との間の接触を促進するため、且つ酸要件を減らすため、装置の酸適用セクション及び保持セクション内で、混合物を穏やかに撹拌するピンもしくは他の手段（図示せず）が設けられていてよい。
【００２８】
出力ポート６８は、反応した材料のリリースのためのチューブの出力端もしくはゾーン２８に設けられる。撹拌されたタンク７０は、出口の下流に設けられる。ここで、反応を呈するため、材料は激しく水もしくは希釈酸と接触してよい。あるいは、静的なもしくは動的なミキサーを撹拌されたタンクの代わりに使用してよい。
【００２９】
図２は、セルロース系材料を酸と反応させるための装置の第２の実施形態の概略図である。当該装置において、パルプを圧縮するのにローラーが使用される。装置８０は、それぞれベルトの入力端もしくはゾーン８８及び出力端もしくはゾーン９０においてローラー８４，８６上で可動性のコンベヤベルト８２を有する。１つのローラー８４はモータ９２により駆動される。入力端８８において、ベルト上に低密度パルプ９６を供給するため、パルプホッパー９４が設けられる。ローラー９８は、ローラーとベルト８２との間のパルプ９６を圧縮するためのホッパーの下流に設けられ、ベルト上の圧縮されたパルプの層９９を形成する。セルロースの量、ベルトの幅、ローラー圧縮及びベルト速度は、所望の最終セルロース密度及び層の厚さもしくは必要とされる吸い上げ距離に適合され得る。
【００３０】
酸噴霧器１００が、ローラー９８の下流に設けられ、加熱された酸溶液を圧縮されたパルプ層９９上にスプレーする。保持セクション１０２は、酸噴霧器１００とベルトの出力端９０との間にある。保持セクション内で、圧縮されたパルプと酸との混合物が、所望の反応温度で及び所望の反応時間保持される。このセクション１０２は、反応の温度を制御するための加熱ジャケット１０４により囲まれる。任意には酸噴霧器１００は、加熱ジャケット１０４内にあってよい。
【００３１】
酸浸透を促進させるため、酸接触を改善するため、及び酸要件を減らすため、圧縮されたパルプ層９９に加圧するように、保持セクション１０２内に１以上の追加のローラーのセット１０６が設けられてよい。任意には、コンベヤベルト８２の下側に、及びそれにより圧縮された層９９に真空を適用するよう、空気抽出手段１０８を設けてもよい。
【００３２】
加水分解反応を呈するため、材料を水もしくは希釈酸と接触させるためのコンベヤベルトの出力端９０を出ていく生成物を受容するように、撹拌されたタンク１１０は配置される。
【００３３】
ＵＳ６，０４５，６５８（Ａｌｈｅｉｄ）に記載された様に、ウェブを動かすためのシュープレスもしくは拡張ニッププレスを使用して、ローラー９８の機能は交互に達成されてよい。
【実施例】
【００３４】
比較実施例１
コントロールとして１０ｇの乾いた漂白されたクラフトパルプを、ナイフミルで２０乃至１００ｍｅｓｈの細かさに砕製した。この手順の後、遊離したふわふわのパルプは５０乃至１００ｋｇ／ｍ３の密度を有した。この微細に砕製された乾いたクラフトパルプを、６５℃で水浴中継続的に混合したビーカー内で９０ｇの６０％硫酸と４５分間反応させた。この圧縮されていないふわふわのパルプと酸との接触は、遊離のパルプ塊中への吸い上げがごく少量生じることを示した。そしてパルプを酸の中に押し込むため且つパルプを完全に濡らすため、外部混合が要求された。得られる混合物は最初は非常に濃厚であり、使用された酸比率（酸とパルプとの重量比約９：１で、これは撹拌された容器を使用して可能な最低限に近い）において混合するのは難しかった。反応時間の後、混合物を次いで１０００ｍＬの脱イオン水でクエンチし、一晩沈殿させた。午前中に透明な上澄みをデキャントして除き、約３００ｇの残留懸濁液を１０乃至３０ｍＬのアリコートに分割した。アリコートは実験室規模のバッチ遠心分離機内で１０分間１，１００ｒｐｍで処理された。次いでアリコートはデキャントされ、脱イオン水で再充填され、懸濁液がもう分離されなくなるまで、再度遠心分離機内でさらに２回処理された。これはｐＨ約１．２に対応した。次いで１０の個々のアリコートを透析バッグ内に置き、ｐＨ少なくとも約１．２に達するまで脱イオン水で透析した。コロイド状部分的に加水分解されたセルロースを次いでデキャントし、９０分間超音波処理し、０．３ミクロンフィルターを通して濾過し、一晩４０℃で薄膜になるまで乾燥した。このコントロール方法は、０．８３ｇの乾燥した部分的に加水分解されたセルロース膜を収率８．３％で製造した。
【００３５】
実施例２
実施例１に記載された低密度パルプのサンプルを、１インチ内径ガラスシリンダ内に置き、次いで変化する密度の圧縮されたプラグを製造するため、様々な圧縮率で水圧プレスを使用して圧縮した。圧縮されたパルプは、一度圧力を除くと、わずかに再膨張しただけであった。従って圧縮された材料はほぼ同じ増加した密度を維持していた。圧縮力と得られるパルプ密度との対比データは図３に記載される。以下に考察されたほとんど実験に関して、高密度（１０００ｋｇ／ｍ３）と多少低密度（２５０ｋｇ／ｍ３）との間の中間である約５００ｋｇ／ｍ３のパルププラグ密度を使用した。
【００３６】
実施例３
本発明の吸い上げ接触方法を使用して、各々１インチ直径，約１ｃｍ高さの微細に砕製された乾いたクラフトパルプの圧縮されたプラグ４個（１０．６ｇ合計）を、６０ｗｔ％硫酸と、酸とパルプとの重量比４．５：１、６５℃で４５分間接触させた。反応期間中、小型実験室規模の装置内で温度均一性を維持するのを助けるため数分おきに一度、混合物は穏やかに撹拌されただけであった。４５分後、混合物を約１０００ｍＬの脱イオン水でクエンチし、沈殿させ、遠心分離し、透析し、濾過し及び実施例１について上に記載したように膜になるまで乾燥した。この吸い上げ方法もまた、実施例１の半分の酸比率を使用しながら、８．３ｇの乾燥した部分的に加水分解されたセルロース膜を非常に類似した７．８％収率で製造した。
【００３７】
実施例４
約６３乃至６４ｗｔ％を上回る硫酸濃度において、吸い上げ性能の顕著な変化があった。この閾値濃度より上で、砕製されたパルプはもはや急速に硫酸を吸収しなかった。その代わり、さらなる酸吸収を阻害した厚さ約１ｍｍ未満の薄い粘着膜が製造された。追加の実験は、酸が−６℃に冷却された場合にもこの効果が維持されることを証明した。パルプは酸濃度閾値以上吸い上げしなかっただけでなく、圧力（約４０ｐｓｉｇ），真空（約−１０ｐｓｉｇ）もしくは両者の組合せを使用してプラグ内で酸を押し進めることは不可能であった。濃度閾値以上の完全な接触を達成するには、パルプを微小片に破壊するかなり激しい混合が必要とされた。セルロースの吸い上げ特性を使用するため、及び接触効率を最大化するため、この閾値以下にとどまるのが有益である。さもなければ、所定の混合物の性質を達成するは難しい、顕著な混合もしくは非常に短い吸い上げが必要とされる。混合した酸の使用、例えば硫酸及び塩酸、もしくは酸の溶媒和特性に影響する他の可溶性添加剤を吸い上げが生じる酸濃度範囲を拡張するのに使用できると思われる。圧縮されたセルロースが十分に薄い層内にある場合、例えば図２の装置を使用して６３乃至６４ｗｔ％より上の硫酸濃度を使用できるとも思われる。
【００３８】
上述の開示に鑑み当業者には明らかであるように、発明の範囲から逸脱しない限り、本発明の実施において多くの変更及び改変が可能である。従って発明の範囲は、以下の請求項に従って解釈すべきである。
【図１】
2015533950.tif 000003
【図２】
2015533950.tif 000004
【図３】
2015533950.tif 000005
【手続補正書】
【提出日】平成26年3月21日(2014.3.21)
【手続補正１】
【補正対象書類名】特許請求の範囲
【補正対象項目名】全文
【補正方法】変更
【補正の内容】
【特許請求の範囲】
【請求項１】
セルロース結晶子を製造するため、セルロース系材料を酸と反応させる方法であって、
（ａ）セルロース系材料を提供するステップと、
（ｂ）圧縮されたセルロース系材料を製造するため、前記セルロース系材料を圧縮するステップと、
（ｃ）ステップ（ｂ）の前、ステップ（ｂ）の際もしくはステップ（ｂ）の後に、前記セルロース系材料を酸と接触させるステップであって、酸とセルロース系材料との重量比は１．５：１以上であるステップと、
（ｄ）セルロース結晶子を製造するため、前記圧縮されたセルロース系材料に酸を吸収させかつ反応させるステップと
を有する方法。
【請求項２】
セルロース結晶子を製造するため、セルロース系材料を酸と反応させる方法であって、
（ａ）セルロース系材料を提供するステップと、
（ｂ）その中の間隙を減らすため且つ圧縮されたセルロース系材料を製造するため、前記セルロース系材料を圧縮するステップと、
（ｃ）前記圧縮されたセルロース系材料を酸と接触させるステップと、
（ｄ）  セルロース結晶子を製造するため、前記酸を圧縮されたセルロース系材料内の間隙内へ吸い上げさせ、且つセルロース系材料と反応させるステップと
を有する方法。
【請求項３】
圧縮されたセルロース系材料は２００乃至１２００ｋｇ／ｍ３の範囲の密度を有する、請求項１又は２に記載の方法。
【請求項４】
圧縮されたセルロース系材料は４５０乃至５５０ｋｇ／ｍ３の範囲の密度を有する、請求項１又は２に記載の方法。
【請求項５】
酸とセルロース系材料との重量比は２：１以上である、請求項１乃至４のいずれか一項に記載の方法。
【請求項６】
酸とセルロース系材料との重量比は１．５：１以上である、請求項２に記載の方法。
【請求項７】
酸とセルロース系材料との重量比は４：１乃至５：１の範囲である、請求項１乃至６のいずれか一項に記載の方法。
【請求項８】
酸は硫酸である、請求項１乃至７のいずれか一項に記載の方法。
【請求項９】
酸の濃度は６４重量％未満である、請求項８に記載の方法。
【請求項１０】
酸の濃度は５０乃至７０重量％の範囲である、請求項８に記載の方法。
【請求項１１】
セルロース系材料は砕製もしくは粉砕されたセルロース系材料である、請求項１乃至１０のいずれか一項に記載の方法。
【請求項１２】
セルロース系材料は２０乃至１００ｍｅｓｈの範囲のメッシュサイズを有する、請求項１乃至１１のいずれか一項に記載の方法。
【請求項１３】
セルロース系材料は木材パルプを有する、請求項１乃至１２のいずれか一項に記載の方法。
【請求項１４】
圧縮されたセルロース系材料の撹拌なしにステップ（ｃ）が行われる、請求項１乃至１３のいずれか一項に記載の方法。
【請求項１５】
圧縮されたセルロース系材料の撹拌ありでステップ（ｃ）が行われる、請求項１乃至１４のいずれか一項に記載の方法。
【請求項１６】
製造したセルロース結晶子を酸から分離するステップをさらに有する、請求項１乃至１５のいずれか一項に記載の方法。
【請求項１７】
ステップ（ｃ）の前にセルロース系材料を乾燥するステップをさらに有する、請求項１乃至１６のいずれか一項に記載の方法。
【請求項１８】
ステップ（ｂ）の前にセルロース系材料を予備加熱するステップをさらに有する、請求項１乃至１７のいずれか一項に記載の方法。
【請求項１９】
ステップ（ｄ）は５０乃至７０℃の範囲の温度で行われる、請求項１乃至１８のいずれか一項に記載の方法。
【請求項２０】
ステップ（ｃ）の前に、酸は５０乃至７０℃の範囲の温度に加熱される、請求項１乃至１９のいずれか一項に記載の方法。
【請求項２１】
反応を停止するため、ステップ（ｄ）の生成物を、水を有する液体と接触させるステップをさらに有する請求項１乃至２０のいずれか一項に記載の方法。  
【請求項２２】
圧縮されたセルロース系材料から空気を抽出するステップをさらに有する、請求項１乃至２１のいずれか一項に記載の方法。
【請求項２３】
圧縮されたセルロース系材料に真空を適用することにより、空気を抽出するステップが行われる、請求項２２に記載の方法。
【請求項２４】
セルロース結晶子を製造するため、セルロース系材料を酸と反応させる装置であって、
（ａ）装置の入力ゾーンにおいて装置内にセルロース系材料を供給する手段と、
（ｂ）その中の間隙を減らし且つ圧縮されたセルロース系材料を形成するため、セルロース系材料を圧縮する手段と、
（ｃ）前記圧縮されたセルロース系材料を前記圧縮手段の下流で酸と接触させ、圧縮されたセルロース系材料における間隙内に酸を吸い上げる手段と、
（ｄ）圧縮されたセルロース系材料から空気を抽出する手段と、
（ｅ）セルロース結晶子を形成するため、前記圧縮されたセルロース系材料と吸収された酸を、両者の反応の間保持する手段と、
（ｆ）  前記セルロース結晶子を装置の出力ゾーンからリリースする手段と
を有する装置。
【請求項２５】
空気を抽出する手段は、圧縮されたセルロース系材料に真空を適用する手段を有する、請求項２４に記載の装置。
【請求項２６】
圧縮手段はスクリュータイプコンプレッサである、請求項２４に記載の装置。
【請求項２７】
圧縮されたセルロース系材料を酸と接触させる手段は複数の酸適用ポイントを有する、請求項２４，２５又は２６に記載の装置。
【請求項２８】
圧縮手段はローラータイプコンプレッサである、請求項２４乃至２７のいずれか一項に記載の装置。
【請求項２９】
圧縮手段はシュープレスである、請求項２４乃至２７のいずれか一項に記載の装置。
【請求項３０】
圧縮されたセルロース系材料と酸との混合物を撹拌する手段をさらに有する、請求項２４乃至２９のいずれか一項に記載の装置。
【請求項３１】
セルロース結晶子を製造するため、セルロース系材料を酸と反応させる装置であって、
（ａ）コンベヤと、
（ｂ）コンベヤ上にセルロース系材料を供給する手段と、
（ｃ）圧縮されたセルロース系材料の層を形成するため、コンベヤ上のセルロース系材料を圧縮するローラーもしくはシュープレスと；
（ｄ）圧縮されたセルロース系材料内への酸の吸収のため、圧縮されたセルロース系材料層に酸を適用する手段と、
（ｅ）セルロース結晶子を形成するため、圧縮されたセルロース系材料の層と吸収された酸とを、両者の反応の間保持する手段と
を有する装置。
【請求項３２】
圧縮されたセルロース系材料と酸との反応をクエンチする手段をさらに有する、請求項２４乃至３１のいずれか一項に記載の装置。
【請求項３３】
圧縮されたセルロース系材料から空気を抽出する手段をさらに有する、請求項３１に記載の装置。
【手続補正２】
【補正対象書類名】明細書
【補正対象項目名】００３５
【補正方法】変更
【補正の内容】
【００３５】
実施例２
実施例１に記載された低密度パルプのサンプルを、２．５４ｃｍ内径ガラスシリンダ内に置き、次いで変化する密度の圧縮されたプラグを製造するため、様々な圧縮率で水圧プレスを使用して圧縮した。圧縮されたパルプは、一度圧力を除くと、わずかに再膨張しただけであった。従って圧縮された材料はほぼ同じ増加した密度を維持していた。圧縮力と得られるパルプ密度との対比データは図３に記載される。以下に考察されたほとんど実験に関して、高密度（１０００ｋｇ／ｍ３）と多少低密度（２５０ｋｇ／ｍ３）との間の中間である約５００ｋｇ／ｍ３のパルププラグ密度を使用した。
【手続補正３】
【補正対象書類名】明細書
【補正対象項目名】００３６
【補正方法】変更
【補正の内容】
【００３６】
実施例３
本発明の吸い上げ接触方法を使用して、各々２．５４ｃｍ直径，約１ｃｍ高さの微細に砕製された乾いたクラフトパルプの圧縮されたプラグ４個（１０．６ｇ合計）を、６０ｗｔ％硫酸と、酸とパルプとの重量比４．５：１、６５℃で４５分間接触させた。反応期間中、小型実験室規模の装置内で温度均一性を維持するのを助けるため数分おきに一度、混合物は穏やかに撹拌されただけであった。４５分後、混合物を約１０００ｍＬの脱イオン水でクエンチし、沈殿させ、遠心分離し、透析し、濾過し及び実施例１について上に記載したように膜になるまで乾燥した。この吸い上げ方法もまた、実施例１の半分の酸比率を使用しながら、０．８３ｇの乾燥した部分的に加水分解されたセルロース膜を非常に類似した７．８％収率で製造した。
【手続補正４】
【補正対象書類名】図面
【補正対象項目名】図１
【補正方法】変更
【補正の内容】
【図１】
2015533950.tif 000006
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
セルロース結晶子を製造するため、セルロース系材料を酸と反応させる方法であって、
（ａ）セルロース系材料を提供するステップと、
（ｂ）圧縮されたセルロース系材料を製造するため、前記セルロース系材料を圧縮するステップと、
（ｃ）ステップ（ｂ）の前、ステップ（ｂ）の際もしくはステップ（ｂ）の後に、前記セルロース系材料を酸溶液と接触させるステップであって、酸とセルロース系材料との重量比は１．５：１以上であるステップと、
（ｄ）セルロース結晶子を製造するため、前記圧縮されたセルロース系材料に酸を吸収させかつ反応させるステップと
を有する方法。
【請求項２】
セルロース結晶子を製造するため、セルロース系材料を酸と反応させる方法であって、
（ａ）セルロース系材料を提供するステップと、
（ｂ）その中の間隙を減らすため且つ圧縮されたセルロース系材料を製造するため、前記セルロース系材料を圧縮するステップと、
（ｃ）前記圧縮されたセルロース系材料を酸溶液と接触させるステップと、
（ｄ）  セルロース結晶子を製造するため、前記酸溶液を圧縮されたセルロース系材料内の間隙内へ吸い上げさせ、且つセルロース系材料と反応させるステップと
を有する方法。
【請求項３】
セルロース結晶子を製造するため、セルロース系材料を酸と反応させる方法であって、
（ａ）セルロース系材料を提供するステップと、
（ｂ）その中にガスを含有する間隙を減らすため且つ圧縮されたセルロース系材料を製造するため、前記セルロース系材料を圧縮するステップと、
（ｃ）前記圧縮されたセルロース系材料を酸溶液と接触させるステップと、
（ｄ）  セルロース結晶子を製造するため、前記酸溶液を圧縮されたセルロース系材料内の間隙内へ搬送させ、且つセルロース系材料と反応させるステップと
を有する方法。
【請求項４】
乾いたセルロース系材料は１０ｗｔ％以下の水含有量を有する、請求項１に記載の方法。
【請求項５】
乾いたセルロース系材料は４乃至１０ｗｔ％の範囲の水含有量を有する、請求項１に記載の方法。
【請求項６】
間隙内のガスは空気を有する、請求項３に記載の方法。
【請求項７】
圧縮されたセルロース系材料は２００乃至１２００ｋｇ／ｍ３の範囲の密度を有する、請求項１又は２に記載の方法。
【請求項８】
圧縮されたセルロース系材料は４５０乃至５５０ｋｇ／ｍ３の範囲の密度を有する、請求項１又は２に記載の方法。
【請求項９】
酸溶液とセルロース系材料との重量比は２：１以上である、請求項１乃至８のいずれか一項に記載の方法。
【請求項１０】
酸溶液とセルロース系材料との重量比は１．５：１以上である、請求項２又は３に記載の方法。
【請求項１１】
酸溶液とセルロース系材料との重量比は４：１乃至５：１の範囲である、請求項１乃至１０のいずれか一項に記載の方法。
【請求項１２】
酸は硫酸である、請求項１乃至１１のいずれか一項に記載の方法。
【請求項１３】
酸溶液内の酸の濃度は６４重量％未満である、請求項１２に記載の方法。
【請求項１４】
酸溶液内の酸の濃度は５０乃至７０重量％の範囲である、請求項１２に記載の方法。
【請求項１５】
セルロース系材料は砕製もしくは粉砕されたセルロース系材料である、請求項１乃至１４のいずれか一項に記載の方法。
【請求項１６】
セルロース系材料は２０乃至１００ｍｅｓｈの範囲のメッシュサイズを有する、請求項１乃至１５のいずれか一項に記載の方法。
【請求項１７】
セルロース系材料は木材パルプを有する、請求項１乃至１６のいずれか一項に記載の方法。
【請求項１８】
圧縮されたセルロース系材料の撹拌なしにステップ（ｃ）が行われる、請求項１乃至１７のいずれか一項に記載の方法。
【請求項１９】
圧縮されたセルロース系材料の撹拌ありでステップ（ｃ）が行われる、請求項１乃至１７のいずれか一項に記載の方法。
【請求項２０】
製造したセルロース結晶子を酸から分離するステップをさらに有する、請求項１乃至１９のいずれか一項に記載の方法。
【請求項２１】
ステップ（ｂ）の前にセルロース系材料を予備加熱するステップをさらに有する、請求項１乃至２０のいずれか一項に記載の方法。
【請求項２２】
ステップ（ｄ）は５０乃至７０℃の範囲の温度で行われる、請求項１乃至２１のいずれか一項に記載の方法。
【請求項２３】
ステップ（ｃ）の前に、酸は５０乃至７０℃の範囲の温度に加熱される、請求項１乃至２２のいずれか一項に記載の方法。
【請求項２４】
反応を停止するため、ステップ（ｄ）の生成物を、水を有する液体と接触させるステップをさらに有する請求項１乃至２３のいずれか一項に記載の方法。  
【請求項２５】
圧縮されたセルロース系材料から空気を抽出するステップをさらに有する、請求項１乃至２４のいずれか一項に記載の方法。
【請求項２６】
圧縮されたセルロース系材料に真空を適用することにより、空気を抽出するステップが行われる、請求項２５に記載の方法。
【請求項２７】
セルロース結晶子を製造するため、セルロース系材料を酸と反応させる装置であって、
（ａ）装置の入力ゾーンにおいて装置内にセルロース系材料を供給する手段と、
（ｂ）その中の間隙を減らし且つ圧縮されたセルロース系材料を形成するため、セルロース系材料を圧縮する手段と、
（ｃ）前記圧縮されたセルロース系材料を前記圧縮手段の下流で酸と接触させ、圧縮されたセルロース系材料における間隙内に酸を吸い上げる手段と、
（ｄ）圧縮されたセルロース系材料から空気を抽出する手段と、
（ｅ）セルロース結晶子を形成するため、前記圧縮されたセルロース系材料と吸収された酸を、両者の反応の間保持する手段と、
（ｆ）  前記セルロース結晶子を装置の出力ゾーンからリリースする手段と
を有する装置。
【請求項２８】
空気を抽出する手段は、圧縮されたセルロース系材料に真空を適用する手段を有する、請求項２７に記載の装置。
【請求項２９】
圧縮されたセルロース系材料を酸と接触させる手段は複数の酸適用ポイントを有する、請求項２７又は２８に記載の装置。
【請求項３０】
圧縮手段はスクリュータイプコンプレッサである、請求項２７乃至２９のいずれか一項に記載の装置。
【請求項３１】
圧縮手段はローラータイプコンプレッサである、請求項２７乃至２９のいずれか一項に記載の装置。
【請求項３２】
圧縮手段はシュープレスである、請求項２７乃至２９のいずれか一項に記載の装置。
【請求項３３】
圧縮されたセルロース系材料と酸との混合物を撹拌する手段をさらに有する、請求項２７乃至３２のいずれか一項に記載の装置。
【請求項３４】
セルロース結晶子を製造するため、セルロース系材料を酸と反応させる装置であって、
（ａ）コンベヤと、
（ｂ）コンベヤ上にセルロース系材料を供給する手段と、
（ｃ）圧縮されたセルロース系材料の層を形成するため、コンベヤ上のセルロース系材料を圧縮するローラーもしくはシュープレスと；
（ｄ）圧縮されたセルロース系材料内への酸の吸収のため、圧縮されたセルロース系材料層に酸を適用する手段と、
（ｅ）セルロース結晶子を形成するため、圧縮されたセルロース系材料の層と吸収された酸とを、両者の反応の間保持する手段と
を有する装置。
【請求項３５】
圧縮されたセルロース系材料と酸との反応をクエンチする手段をさらに有する、請求項２７乃至３４のいずれか一項に記載の装置。
【請求項３６】
圧縮されたセルロース系材料から空気を抽出する手段をさらに有する、請求項３４に記載の装置。
【国際調査報告】
2015533950.tif 000007
2015533950.tif 000008